(57)【特許請求の範囲】
【請求項１】
ウェーハを収容するチャンバーと、
反応ガスを前記チャンバーに供給する給気部材と、
前記チャンバーの前記給気部材との接続部に設けられ、前記給気部材から供給される前記反応ガスを、前記チャンバーに収容された前記ウェーハの径方向を長手方向として形成された通過開口部を介して前記ウェーハの上方に供給する給気接続部とを有し、
前記給気接続部の前記通過開口部の前記長手方向の両端部に、当該通過開口部の側壁を形成し、当該端部近傍を通過する前記反応ガスを前記ウェーハの周縁部方向に誘導する側壁面を有する側壁部材が配置されており、
前記側壁部材は、鉛直上方になるに従って前記反応ガスの前記通過開口部の幅が広くなるように、前記側壁面が鉛直方向において傾斜して形成されていることを特徴とするエピタキシャル成長装置。
【請求項２】
前記給気接続部は、前記反応ガスが供給されてくる方向に対して前記通過開口部の前記長手方向において両端部から中央部にかけて湾曲して突出した壁面であって、当該反応ガスが衝突することにより当該反応ガスを拡散させる湾曲衝突壁面を有することを特徴とする請求項１に記載のエピタキシャル成長装置。
【請求項３】
前記側壁部材の前記側壁面は、前記チャンバーに収容された前記ウェーハ方向への当該側壁面の延伸方向が、前記給気部材から供給される前記反応ガスの流れる方向に対して、前記通過開口部の端部から前記チャンバー内に配置された前記ウェーハの中心への方向よりも浅くなるように形成されていることを特徴とする請求項１又は２に記載のエピタキシャル成長装置。
【請求項４】
前記側壁部材の前記側壁面は、鉛直面に対して、０°より大きく６０°以下の範囲で傾斜していることを特徴とする請求項１〜３のいずれかに記載のエピタキシャル成長装置。
【請求項５】
前記側壁部材は着脱可能な部材であることを特徴とする請求項１〜４のいずれかに記載のエピタキシャル成長装置。
【請求項６】
請求項１〜５のいずれかに記載のエピタキシャル成長装置を用いて、エピタキシャルウェーハを製造することを特徴とするエピタキシャルウェーハ製造方法。
【発明の詳細な説明】
【技術分野】
【０００１】
本発明は、気相成長法を用いた枚葉式のエピタキシャル成長装置に関し、特に、成長させるエピタキシャル層の膜厚分布の均一性を向上させることができるエピタキシャル成長装置及びエピタキシャルウェーハ製造方法に関する。
【背景技術】
【０００２】
シリコンウェーハ等の半導体ウェーハの製造分野において、基板の表面にシリコンエピタキシャル層を形成したいわゆるエピタキシャルウェーハが知られている。エピタキシャルウェーハは、ウェーハ上に任意の厚さや抵抗率の単結晶シリコン層（エピタキシャル層、エピタキシャル膜）を形成することができ、また、デバイス製造上の障害となるｇｒｏｗ−ｉｎ欠陥の問題も解消できるため、近年、その使用範囲は広がっている。
シリコンウェーハのエピタキシャル成長においては、気相成長が広く使用されている。その際、原料ガスとしてはシラン系ガス（ＳｉＨ４  ，ＳｉＨＣ１３，ＳｉＨ２Ｃ１２  ，ＳｉＣ１４）が、キャリアガスとしてＨ２  が広く使用されている。
【０００３】
ところで、近年、半導体デバイスに対する高集積化の要望が強くなっており、その製造工程においてはパターンの微細化が要求されている。それに伴い、エピタキシャルウェーハにおいても品質の向上が求められており、エピタキシャルウェーハにおいては、ウェーハ表面の平坦度を確保するためにエピタキシャル膜の厚さを均一にすることが要求されている。特に、歩留りを向上させたいという要望、すなわち、１枚のウェーハから多数のデバイスを製造したいという要望から、ウェーハの広い範囲において、換言すればウェーハの外周から数ｍｍの範囲まで、膜厚の均一性を含む品質の向上、維持が求められている。
【０００４】
しかしながら、通常エピタキシャル成長は、ウェーハを高温に熱し供給律速条件下で実施されるため、形成されるエピタキシャル層の厚さはウェーハ上を流れるガス流速の影響を受け易い。そのため、従来のエピタキシャル成長装置では、ウェーハ上部空間を流れるガス流の不均一性から、膜厚の均一性が十分に確保できない場合があった。
【０００５】
ガスの流れを均一化する方法としては、多孔バッフルを用いた整流部材を介してガスをチャンバーに供給する方法が従来より知られている。
また、独立した衝突壁を備えた整流部材、及び、傾斜のついた接合部材を通過させてガスをチャンバー内に供給することにより、均一な速度及び濃度でガスをウェーハ上部空間に供給する方法も提案されている（例えば、特許文献１参照）。
【特許文献１】特開２００５−７２１１８号公報
【０００６】
また、図１２に示すように炉形状に沿って湾曲した衝突壁１２１を用いて拡散効果によりガスの分布を均一化する方法も知られている。
図１２においては、チャンバー１０を構成するチャンバー側壁部材１２の整流部材２３との接続部に、階段状の段差部１２０を設け、この段差部１２０の鉛直面１２１を衝突壁として構成したものである。このような構成において整流部材２３を介して給気される反応ガスは、衝突壁１２１により拡散されながら、チャンバー１０内のウェーハＷ上方に流される。
【発明の開示】
【発明が解決しようとする課題】
【０００７】
しかしながら、そのような従来の方法によりガスの流れを均一にするようにしたエピタキシャル成長装置を用いたとしても、成長させたエピタキシャル膜の膜厚の均一性は十分ではなく、より一層高精度に均一な膜厚のエピタキシャル層を形成することが望まれている。
特に近年の半導体デバイスの高集積化は目覚しく、デバイス製造工程においては、例えばフォトリソグラフィー工程における露光装置の焦点深度等をも考慮して微細な加工が行われている。そのためには、デバイス材料となるシリコンウェーハの平坦度が高いことが要求されているが、エピタキシャル層の膜厚均一性が十分でないと、スライシングからポリッシングまでの加工精度を上げて下地ウェーハの平坦度をいくら向上させたとしても、結果的にウェーハ表面の平坦度が悪くなる。その結果、ウェーハへの微細な加工を精度よく高い歩留りで行うことができなくなり、デバイス性能やデバイスの生産性に悪影響をもたらすことになる。
【０００８】
具体的には、例えば従来の多孔バッフルを用いた整流部材によりガスをチャンバーに供給する方法では、バッフル孔の影響でガス流速の強弱ができてしまうという問題がある。
また、図１２を参照して例示した湾曲した壁面１２１にガスを衝突させて拡散効果によりガスの分布を均一化する方法では、図１３に示すように、その湾曲部１２１の段差部側壁１２２が、ガスをウェーハ上に案内するようにウェーハの中心方向に延伸する形態で形成されているため、ウェーハの中心付近を流れるガスの流量は増えて成長速度は増加するものの、ウェーハの周縁付近、すなわち炉内側壁近傍ではガス流量の低下が起こり、エピタキシャル成長速度の低下が引き起こされるという問題がある。
【０００９】
本発明はこのような課題に鑑みてなされたものであって、その目的は、ウェーハ上に流されるガス流の流路、流量及び流速等をウェーハ上の各位置において均一にすることにより、成長されるエピタキシャル膜の膜厚分布の均一性を向上させることができるエピタキシャル成長装置及びエピタキシャルウェーハ製造方法を提供することにある。
【課題を解決するための手段】
【００１０】
前記課題を解決するために、本願発明者は、エピタキシャル成長装置のチャンバー内に供給されウェーハ上を流れるガスの流路、流量及び流速等について鋭意検討を行った。その結果、チャンバーに反応ガスを給気する給気開口部の端部形状に依存してウェーハの周縁部に供給される反応ガスの流量が変化し、これによりエピタキシャル成長の成長速度が影響を受けること、及び、ウェーハの反応ガスの流量を均一にするのに適切な給気開口部の端部形状とできることを見出した。
【００１１】
従って、本発明に係るエピタキシャル成長装置は、ウェーハを収容するチャンバーと、反応ガスを前記チャンバーに供給する給気部材と、前記チャンバーの前記給気部材との接続部に設けられ、前記給気部材から供給される前記反応ガスを、前記チャンバーに収容された前記ウェーハの径方向を長手方向として形成された通過開口部を介して前記ウェーハの上方に供給する給気接続部とを有し、前記給気接続部の前記通過開口部の前記長手方向の両端部に、当該通過開口部の側壁を形成し、当該端部近傍を通過する前記反応ガスを前記ウェーハの周縁部方向に誘導する側壁面を有する側壁部材が配置されており、前記側壁部材は、鉛直上方になるに従って前記反応ガスの前記通過開口部の幅が広くなるように、前記側壁面が鉛直方向において傾斜して形成されている。
【００１２】
好適には、前記給気接続部は、前記通過開口部の前記長手方向において両端部から中央部にかけて前記反応ガスが供給されてくる方向に対して湾曲して突出した壁面であって、当該反応ガスが衝突することにより当該反応ガスを拡散させる湾曲衝突壁面を有する。
【００１３】
また好適には、前記側壁部材の前記側壁面は、前記チャンバーに収容された前記ウェーハ方向への当該側壁面の延伸方向が、前記給気部材から供給される前記反応ガスの流れる方向に対して、前記通過開口部の端部から前記チャンバー内に配置された前記ウェーハの中心への方向よりも浅くなるように形成されている。
【００１４】
好ましくは、前記側壁部材の前記側壁面は、鉛直面に対して、０°より大きく６０°以下の範囲で傾斜している。
【００１５】
また好適には、前記側壁部材は着脱可能な部材である。
【００１６】
また、本発明に係るエピタキシャルウェーハ製造方法は、上述のいずれかに記載のエピタキシャル成長装置を用いて、エピタキシャルウェーハを製造するものである。
【発明の効果】
【００１７】
本発明によれば、ウェーハ上に流されるガス流の流路、流量及び流速等をウェーハ上の各位置において均一にすることにより、成長されるエピタキシャル膜の膜厚分布の均一性を向上させることができるエピタキシャル成長装置及びエピタキシャルウェーハ製造方法を提供することができる。
【発明を実施するための最良の形態】
【００１８】
本発明の一実施形態について、図１〜図１１を参照して説明する。
図１は、本発明に係るエピタキシャル成長装置の概略構成を示す垂直方向断面図であり、図２は、図１のＡ−Ａ’における平面方向断面図である。
【００１９】
エピタキシャル成長装置１は、図１に示すように、上部チャンバー部材１１、チャンバー側壁部材１２及び下部チャンバー部材１３を有し、これらにより囲まれた空間がエピタキシャル膜形成室を構成する。なお、上部チャンバー部材１１、チャンバー側壁部材１２及び下部チャンバー部材１３は、各々石英等の透明な材料により構成される。
エピタキシャル膜形成室の内部には、ウェーハＷが載置されるサセプター２６が配置されている。サセプター２６は、例えば炭素基材の表面にＳｉＣ被膜をコーティングした材料により形成され、ウエーハＷの裏面全面を面支持するように構成される。エピタキシャル成長処理時には、ウェーハＷが載置されたサセプター２６は、サセプター支持具３０により一定の回転数で回転される。
【００２０】
エピタキシャル膜形成室は、エピタキシャル成長処理時において、その処理位置に配置されたサセプター２６及びウェーハＷを境界として、エピタキシャル膜形成室上部１４及びエピタキシャル膜形成室下部１５に区分けされる。
また、サセプター２６の周囲には、エピタキシャル膜形成室内に導入される常温ガスを加熱するための余熱リング２５が配置されいている。
また、チャンバー１０の上方及び下方には、各々、複数の加熱ランプ２９（例えば赤外線ランプ）が配置される。
【００２１】
また、エピタキシャル成長装置１は、図２に示すように、配管３３，３４，３５、流量調節器３１及び３２、ｉｎｌｅｔ部材２１（図１参照）、バッフル２２及び整流部材２３を有する給気系と、排気側整流部材２７及び排気口２８（図１参照）とを有する排気系を有する。
原料ガスとなるシラン系ガス（ＳｉＨ４  ，ＳｉＣ１２Ｈ２  ，ＳｉＨＣ１３，ＳｉＣ１４）及びキャリアガスＨ２  （以下、これらを単にガスと称する。）は、配管３３を介してエピタキシャル成長装置１に導入され、配管３４及び３５に分岐された後、流量調節器３１及び３２によりそのガス流量が調整される。その後ガスは、ｉｎｌｅｔ部材２１（図１参照）、バッフル２２、整流部材２３を通り、チャンバー側壁部材１２に形成された流路１２０（後述する給気側段差部１２０）を通過してエピタキシャル膜形成室上部１４へと案内される。
【００２２】
整流部材２３及びチャンバー側壁部材１２の給気側段差部１２０には、図２に示すように、仕切り板２４及び１２５が設けられている。これら仕切り板２４及び１２５は、ともにガスの流路方向を延伸面として整流部材２３中のガスの流路及びチャンバー側壁部材１２に形成された流路（段差部）１２０を仕切る部材である。
エピタキシャル膜形成室上部１４へ導入されたガスは、ウェーハＷ上を通過する。これにより、原料ガスがウェーハＷへのエピタキシャル膜の形成に供される。ウェーハＷ上を通過したガスは、排気側整流部材１３及び排気口２８を介してエピタキシャル成長装置１から排出される。
【００２３】
チャンバー側壁部材１２の給気口付近及び排気口付近は、図１及び図２に示すように、その上外側が周縁に沿って切り欠かれたような段差形状１２０及び１２９（以下、給気側段差部１２０及び排気側段差部１２９と称する。）に加工されている。これにより、これらの段差部１２０又は１２９と上部チャンバー部材１１との間にガスを案内する流路が形成され、給気口側においてはエピタキシャル膜形成室上部１４にガスを案内する流路として、排気口側においてはエピタキシャル膜形成室上部１４からガスを排出する流路として用いられる。
給気側のチャンバー側壁部材１２の給気側段差部１２０において、その垂直方向の壁面１２１は、整流部材２３を介してチャンバー１０に導入されるガスが衝突する衝突壁として構成される。チャンバー１０に導入するガスをこのような衝突壁１２１に衝突させてチャンバー１０内に導入することにより、ガスが拡散される。
【００２４】
給気側の給気側段差部１２０は、図２に示すように、整流部材２３の幅よりも十分長い幅、換言すればチャンバー１０に至る直前のガスの流路の幅よりも十分長い幅で、チャンバー側壁部材１２に形成されている。そしてその両端部には、給気側段差部１２０の端部を埋めるような形状の側壁部材１２６が配置されている。側壁部材１２６は、取り外し可能な石英ブロックであって、エピタキシャル膜形成室上部１４に流入されるガスの流路を規定する側壁１２７を所望の姿勢で構成するための部材である。
【００２５】
側壁部材１２６は、一方の側が給気側段差部１２０の端部に勘合あるいは掛止されるような給気側段差部１２０の端部の形状に対応した形状に形成されており、この部分が給気側段差部１２０の端部に合わせて設置される。そしてこのように配置した時に、側壁部材１２６の他方の側の側壁１２７がガスの流路の側面を規定する面となるように、その他方の側の形状が規定されている。
【００２６】
なお、側壁１２７の形態（姿勢）は、図３に示すように、整流部材２３を通過して流れるガスの流路方向と側壁部材１２６の側壁１２７の成す第１の角度θ１と、図４に示すように、側壁１２７の鉛直平面との成す角度θ２とにより規定される。なお、図３及び図４においては、給気側段差部１２０の右側端部に配置される側壁部材１２６を例示して説明を行う。給気側段差部１２０の左側端部に配置される側壁部材は、図３及び図４に示す側壁部材１２６と対称な形状となる。
【００２７】
図３において、面ＡＢＣＤは、整流部材２３の側壁をそのまま直線状に延伸させた場合の側壁に相当する面であって、整流部材２３を通過して供給されるガスの流れる方向と同一の方向に延伸した面である。また、面ＡＢＯＯ’は、サセプター２６に載置されるウェーハＷの中心Ｏ（Ｏ’）と整流部材２３の側壁端部ＡＢとを結んで規定される面であって、図１３に示したような従来のチャンバー側壁部材１２の給気側段差部１２０の段差部側壁１２２に対応する面である。そして、面ＡＢＧＨが、側壁部材１２６の側壁１２７により形成される面であり、本実施形態のエピタキシャル成長装置１において、チャンバー１０に供給されるガスの流路を規定する面である。
【００２８】
従って、側壁部材１２６の側壁１２７の姿勢を示す第１の角度θ１は、面ＡＢＧＨ（側壁１２７）と面ＡＢＣＤ（供給されるガスの流れる方向）との成す角度となる。
そして、本実施形態のエピタキシャル成長装置１のチャンバー１０において、この角度θ１は、０≦θ１＜角度ＯＡＣに規定される。すなわち、側壁部材１２６の側壁１２７は、水平面内における角度が、面ＡＢＣＤの成す角度から面ＡＢＯＯ’の成す角度の範囲内（面ＡＢＣＤと平行な場合を含む。面ＡＢＯＯ’と平行な場合を含まない）になるように形成される。
【００２９】
また、図４において、面ＡＢＯＯ’は、図３と同じくサセプター２６に載置されるウェーハＷの中心Ｏ（Ｏ’）と整流部材２３の側壁端部ＡＢとを結んで規定される面であって、図１３に示したような従来のチャンバー側壁部材１２の給気側段差部１２０の段差部側壁１２２に対応する面である。そして、面ＪＢＫＭが、側壁部材１２６の側壁１２７により形成される面であり、本実施形態のエピタキシャル成長装置１において、チャンバー１０に供給されるガスの流路を規定する面である。
図４に示すように、側壁部材１２６の側壁１２７の姿勢を示す第２の角度θ２は、面ＪＢＫＭ（側壁１２７）の鉛直面からの傾きを示す。
本実施形態のエピタキシャル成長装置１のチャンバー１０において、この角度θ２は、０°≦θ２≦６０°に規定される。
【００３０】
これら側壁１２７の形態、すなわち側壁部材１２６の側壁１２７の姿勢を規定する角度θ１及びθ２は、エピタキシャル成長条件に応じて各々適切な値に設定されるものである。エピタキシャル成長処理時には、そのエピタキシャル成長条件に応じた適切な角度θ１及びθ２を実現する側壁部材１２６がチャンバー側壁部材１２の給気側段差部１２０の両脇部に設置されて、エピタキシャル成長が行われる。
以下、その側壁部材１２６の具体的な形態の例を、実施例１〜実施例３として示す。
【００３１】
実施例１としての側壁部材１２６ａについて図５及び図６を参照して説明する。
図５は、側壁部材１２６ａを配置したエピタキシャル成長装置１のチャンバー１０の給気部近傍の構成を模式的に示す図であり、図６は、その給気部におけるガスの流れを説明するための図である。
側壁部材１２６ａは、図５及び図６に示すように、ガスの流れる方向に対する水平面内の角度θ１及び鉛直平面に対する角度θ２がともに０°の側壁１２７ａを有する側壁部材である。側壁１２７ａのガスの流れる方向に対する角度θ１＝０°ということは、図５に示すように、側壁１２７ａがガスの流路に沿って形成されることを意味する。
【００３２】
このような形状の側壁部材１２６ａをチャンバー側壁部材１２の給気側段差部１２０に配置した時、チャンバー１０に導入されるガスの流れは、図６に示すようになる。すなわち、仕切り板２４により仕切られた整流部材２３の各領域に導入されたガスは、チャンバー側壁部材１２の給気側段差部１２０の衝突壁１２１に衝突するものの、平面的にはほぼその方向を変えずに元のガス流の方向にそのまま流れる。整流部材２３の両端の領域においても、側壁部材１２６ａの側壁１２７ａが整流部材２３の側壁と同じく鉛直なガス流に沿った面として形成されているので、この領域を流れるガス流４２は平面的にはそのまま直線的に流れてエピタキシャル膜形成室上部１４に案内される。その結果、図１２及び図１３を例示して前述した従来のエピタキシャル成長装置と比較して、ウェーハ周縁部に流れるガスの流量が増え、その部分での成長速度が促進されることになる。
【００３３】
このように、図５及び図６に示した側壁部材１２６ａにおいては、側壁１２７ａのガスの流れる方向に対する水平面内の角度θ１は０°であるのに対して、図１２及び図１３に示す従来の構成では、側壁１２７はウェーハの中心方向に延伸した面となっており、ガスの流れる方向に対する角度θ１は角度ＯＡＣ（図３参照）である。従って、この角度θ１が角度ＯＡＣよりも少しでも小さければ、すなわち側壁１２７ａとガスの流路との成す角度が従来より少しでも小さければ、チャンバー１０内のウェーハの周縁部に流れるガスの流量は従来より増加し、エピタキシャル成長の成長速度の増進という効果が得られる。
従って、側壁１２７ａの鉛直面との角度θ２＝０°という条件の下において、側壁１２７ａのガスの流れる方向に対する水平面内の角度θ１は、０≦θ１＜角度ＯＡＣであればよく、図５及び図６に示したようなθ１＝０°の場合に限定されるものではない。
【００３４】
実施例２としての側壁部材１２６ｂについて図７及び図８を参照して説明する。
図７は、そのような側壁部材１２６ｂを配置したエピタキシャル成長装置１のチャンバー１０の給気部近傍の構成を模式的に示す図であり、図８は、その給気部におけるガスの流れを説明するための図である。
側壁部材１２６ｂは、図７及び図８に示すように、ガスの流れる方向に対する水平面内の角度θ１が従来と同じく角度ＯＡＣで（図３参照）、鉛直平面に対する角度θ２を４５°とした側壁１２７ｂを有する側壁部材である。側壁１２７ｂのガスの流れる方向に対する角度θ２が０°より大きい（θ２＞０°）ということは、図７に示すように、側壁１２７ｂがガスの流路に沿って傾斜して形成されることを意味する。
【００３５】
このような形状の側壁部材１２６ｂをチャンバー側壁部材１２の給気側段差部１２０に配置した時、チャンバー１０に導入されるガスの流れは、図８に示すようになる。すなわち、仕切り板２４により仕切られた整流部材２３の内部の領域に導入されたガス流４１は、チャンバー側壁部材１２の給気側段差部１２０の衝突壁１２１に衝突するものの、平面的にはほぼその方向を変えずに元のガス流の方向にそのまま流れる。一方、整流部材２３の仕切り板２４の両端の領域に導入されたガス流のさらに整流部材２３の端部のガス流は、傾斜した側壁１２７ｂの上方の方が流露幅が広がり流路抵抗が少ないため、同じく図８に示すように、側壁１２７ｂの傾斜の方向に流れる方向が変えられてエピタキシャル膜形成室上部１４内に導入される。その結果、図１２及び図１３を例示して前述した従来の構成と比較してウェーハ周縁部に流れるガスの量が増える。また、図５及び図６に示した実施例１の構成よりもさらにウェーハの周縁部に流れるガスの量が増えることになり、いずれにしてもウェーハ周縁部でのエピタキシャル成長の成長速度が促進されることになる。
【００３６】
なお、図７及び図８に示した側壁部材１２６ｂにおいては、側壁１２７ｂの鉛直面に対する角度θ２は４５°であるが、図１２及び図１３に示す従来の構成では、側壁１２７は鉛直面に平行な面となっており、鉛直面に対する角度θ２は０°（図４参照）である。従って、この角度θ２が０°よりも少しでも大きければ、すなわち側壁１２７ｂが鉛直面に対して少しでも傾斜していれば、ウェーハの周縁部に流れるガスの流量は従来より増加し、エピタキシャル成長の成長速度の増進という効果が得られる。
従って、側壁１２７ｂの鉛直面との角度θ２は、０≦θ１＜角度ＯＡＣであればよく、図５及び図６に示したようなθ１＝０°の場合に限定されるものではない。
【００３７】
実施例３としての側壁部材１２６ｃについて図９及び図１０を参照して説明する。
図９は、そのような側壁部材１２６ｃを配置したエピタキシャル成長装置１のチャンバー１０の給気部近傍の構成を模式的に示す図であり、図１０は、その給気部におけるガスの流れを説明するための図である。
側壁部材１２６ｃは、図９に示すように、ガスの流れる方向に対する水平面内の角度θ１が０°で、鉛直平面に対する角度θ２が４５°である側壁１２７ｃを有する側壁部材であり、前述した実施例１のθ１と実施例２のθ２とを組合せた形態の側壁部材である。
側壁１２７ｃのガスの流れる方向に対する角度θ１が０°で形成されるということは、図１０に示すように水平面内において側壁１２７ｃがガスの流路に沿って形成されることを意味し、側壁１２７ｃのガスの流れる方向に対する角度θ２が０°より大きく形成されるということは、図９に示すように側壁１２７ｃがガスの流路に沿って傾斜して形成されることを意味する。
【００３８】
このような形状の側壁部材１２６ｃをチャンバー側壁部材１２の給気側段差部１２０に配置した時、チャンバー１０に導入されるガスの流れは、図１０に示すようになる。すなわち、仕切り板２４により仕切られた整流部材２３の内部の領域に導入されたガス流４１は、チャンバー側壁部材１２の給気側段差部１２０の衝突壁１２１に衝突するものの、平面的にはほぼその方向を変えずに元のガス流の方向にそのまま流れる。また、整流部材２３の仕切り板２４の両端の領域に導入されたガス流も、側壁部材１２６ｃの側壁１２７ｃが整流部材２３の側壁と同じく鉛直なガス流に沿った面として形成されているので、ダイブ部分のガス流はそのまま流れてエピタキシャル膜形成室上部１４に案内される。そしてさらにこの形態の側壁部材１２６ｃにおいては、整流部材２３の仕切り板２４の両端の領域に導入されたガス流のさらに整流部材２３の端部のガス流が、側壁１２７ｃの傾斜により流れる方向が変えられてエピタキシャル膜形成室上部１４内に導入される。その結果、図１２及び図１３を例示して前述した従来の構成と比較してウェーハ周縁部に流れるガスの流量が増える。また、図５〜図８に示した実施例１及び実施例２の構成よりもさらにウェーハの周縁部にガスが案内されることになる。これにより、ウェーハ周縁部でのエピタキシャル成長の成長速度が一層促進されることになる。
【００３９】
以上説明したようなエピタキシャル成長装置１においては、原料ガスとなるシラン系ガス（ＳｉＨ４  ，ＳｉＣ１２Ｈ２  ，ＳｉＨＣ１３，ＳｉＣ１４）及びキャリアガスＨ２  を含むガスが、配管３３を介してエピタキシャル成長装置１に導入され、配管３４及び３５に分岐され、流量調節器３１及び３２によりそのガス流量が調整され、ｉｎｌｅｔ部材２１（図１参照）、バッフル２２、整流部材２３を介してチャンバー１０に導入される。その際、ガスは、チャンバー側壁部材１２の衝突壁１２１で拡散してエピタキシャル膜形成室上部１４へと案内される。また特に、整流部材２３の周辺部を流れるガス流４２は、給気側段差部１２０に配置された側壁部材１２６の側壁１２７の作用により、ウェーハの周縁部にもある程度の量が流れる。その結果、ウェーハの周縁部にもある程度の流量が確保される状態で、チャンバー１０内にガスが導入される。
【００４０】
チャンバー１０内において、ウェーハＷは、サセプター２６上に配置され、サセプター支持具１６の回転によりサセプター２６とともに一定の回転数で回転している。また、赤外線ランプ２９により、ウェーハＷ、サセプター２６、余熱リング２５は加熱されている。そして、このようなウェーハＷの上方空間１４、チャンバー１０に導入されたガスが通過することにより、ウェーハＷ上でエピタキシャル成長が起こり、ウェーハ上にエピタキシャル層が形成される。
ウェーハ上を通過したガスは、排気側整流部材１３及び排気口２８を回して排気される。
【００４１】
このような構成のエピタキシャル成長装置１により実際にエピタキシャル成長を行った結果の膜厚均一性について説明する。
ここでは、図５〜図１０に示した実施例１〜実施例３の側壁部材１２６、及び、図１２及び図１３に示した従来構成の側壁部材１２６を各々配置したエピタキシャル成長装置１でエピタキシャル成長を行い、エピタキシャル膜が形成された各ウェーハについて、ウェーハのガス流路に垂直な直径方向におけるエピタキシャル膜の厚さの分布を測定した。
以下、各例における、膜厚分布について、図１１を参照して説明する。
【００４２】
図１１は、その測定結果を示す図である。
図１１に示すように、従来構成の側壁部材１２６を有するエピタキシャル成長装置１でエピタキシャル成長を行った場合、ウェーハの周縁部（中心から８０ｍｍ以上の辺り）においてエピタキシャル膜の厚さの低下が観測される。また、エピタキシャル膜の最も厚い部分（ウェーハの中心から３０〜４０ｍｍ辺り）のエピタキシャル膜の厚さと、最も薄い部分（ウェーハの周縁部）との膜厚との差が大きく、エピタキシャル膜の膜厚の均一性が低いことがわかる。
【００４３】
一方、前述した実施例１〜実施例３の側壁部材１２６を有するエピタキシャル成長装置１でエピタキシャル成長を行ったウェーハについては、ウェーハの周縁部におけるエピタキシャル膜の厚さは、いずれも従来例の厚さを上回っており、ウェーハの周縁部におけるエピタキシャル成長が促進されたことが観察される。また、エピタキシャル膜の最も厚い部分（実施例１においては、ウェーハ最周縁部。実施例２及び実施例３についてはウェーハの中心から３０〜４０ｍｍ辺り。）のエピタキシャル膜の厚さと、最も薄い部分（いずれもウェーハの中心部）との膜厚との差も、従来例と比較して小さく、エピタキシャル膜の膜厚の均一性が向上していることがわかる。特に、実施例２及び実施例３について、膜厚の均一性の向上が顕著であることがわかる。
【００４４】
このように、本実施形態の側壁部材１２６を有するエピタキシャル成長装置１では、整流部材２３の周辺部を通過するガス流４２がチャンバー側壁部材１２の給気側段差部１２０に配置された側壁部材１２６の側壁１２７の影響を受けることにより、エピタキシャル膜形成室上部１４内においてウェーハＷの周縁部に流れるガスの流量が増えている。その結果、ウェーハの周縁部においてＳｉ膜の成長速度が促進されることになり、従来生じていたウェーハ周縁部でのＳｉ層膜厚低下が低減され、均一性の高いウェーハを製作することができる。
【００４５】
なお、本実施形態は、本発明の理解を容易にするために記載されたものであって本発明を何ら限定するものではない。本実施形態に開示された各要素は、本発明の技術的範囲に属する全ての設計変更や均等物をも含み、また任意好適な種々の改変が可能である。
【００４６】
例えば、側壁部材１２６の側壁１２７の形態は前述した実施例１〜実施例３の形態に限られない。側壁１２７とガス流れ方向とのなす角θ１は０°≦θ１≦角度ＯＡＣの範囲、側壁１２７と鉛直平面とのなす角θ２は０°≦θ２≦６０°の範囲であれば、エピタキシャル成長条件に応じて任意の角度値で構成してよい。
【図面の簡単な説明】
【００４７】
【図１】図１は、本発明の一実施形態のエピタキシャル成長装置の構成を示す垂直方向断面図である。
【図２】図２は、図１に示すエピタキシャル成長装置の構成を示す水平方向断面図であり、図１のＡ−Ａにおける断面図である。
【図３】図３は、図１及び図２に示すエピタキシャル成長装置の側壁部材の側壁の形態を規定する側壁のガス流の方向に対する角度θ１を説明するための図である。
【図４】図４は、図１及び図２に示すエピタキシャル成長装置の側壁部材の側壁の形態を規定する側壁の鉛直面に対する角度θ２を説明するための図である。
【図５】図５は、図１及び図２に示すエピタキシャル成長装置の側壁部材の第１の実施例の構成を示す図である。
【図６】図６は、図５に示す側壁部材を配置した場合のガス流の状態を示す図である。
【図７】図７は、図１及び図２に示すエピタキシャル成長装置の側壁部材の第２の実施例の構成を示す図である。
【図８】図８は、図７に示す側壁部材を配置した場合のガス流の状態を示す図である。
【図９】図９は、図１及び図２に示すエピタキシャル成長装置の側壁部材の第３の実施例の構成を示す図である。
【図１０】図１０は、図９に示す側壁部材を配置した場合のガス流の状態を示す図である。
【図１１】図１１は、図５〜図１０、図１２及び図１３に示す各側壁部材を配置したエピタキシャル成長装置によりエピタキシャル成長を行った場合の、エピタキシャル膜の膜厚分布を示す図である。
【図１２】図１２は、従来のエピタキシャル成長装置の側壁部材の構成を示す図である。
【図１３】図１３は、図１２に示す側壁部材を配置した場合のガス流の状態を示す図である。
【符号の説明】
【００４８】
１…エピタキシャル成長装置
１０…チャンバー
１１…上部チャンバー部材
１２…チャンバー側壁部材
１２０…給気側段差部
１２１…衝突壁
１２２…段差部側壁
１２５…仕切り板
１２６…側壁部材
１２７…側壁
１２９…排気側段差部
１３…下部チャンバー部材
１４…エピタキシャル膜形成室上部
１５…エピタキシャル膜形成室下部
２１…ｉｎｌｅｔ部材
２２…バッフル
２３…整流部材
２４…仕切り板
２５…余熱リング
２６…サセプター
２７…排気側整流部材
２８…排気口
２９…加熱ランプ
３０…サセプター支持具
３１，３２…流量調節器
３３〜３５…配管
Ｗ…ウェーハ
４２，４１…ガス流
【図１】
0004655801.tif 000002
【図２】
0004655801.tif 000003
【図３】
0004655801.tif 000004
【図４】
0004655801.tif 000005
【図５】
0004655801.tif 000006
【図６】
0004655801.tif 000007
【図７】
0004655801.tif 000008
【図８】
0004655801.tif 000009
【図９】
0004655801.tif 000010
【図１０】
0004655801.tif 000011
【図１１】
0004655801.tif 000012
【図１２】
0004655801.tif 000013
【図１３】
0004655801.tif 000014